КОМПОЗИЦИЯ ДЛЯ КОЛОРИСТИЧЕСКОЙ ОТДЕЛКИ ВОЛОСЯНОГО ПОКРОВА МЕХА
COMPOSITION FOR COLOUR FINISHING OF FUR COAT

Изобретение относится к меховой промышленности и может быть использовано при отделке овчинно-шубного и пушно-мехового полуфабриката.
Известны способы усиления цветового тона или изменения природной окраски пигментированного волосяного покрова с помощью крашения различными классами красителей [1].
Однако эти способы требуют выполнения дополнительных технологических процессов, в том числе иногда - протравления солями металлов, отбеливания и т.п.
Известен способ окраски волосяного покрова пушно-мехового полуфабриката, заключающийся в нанесении на волос намазью окрашенных красителями различных классов дисперсий коллагена [2].
Недостатком способа является недостаточный эстетический эффект. При обработке волосяного покрова по описанному способу в большей степени проявляется защитный, а не колористический эффект, в связи с особенностями взаимодействия красителей с дисперсией коллагена и характером распределения компонентов композиции на волосе: краситель располагается непосредственно на волосе в виде окрашенного кольца, а сверху оболочка из коллагеновой дисперсии.
Известна покрывная композиция, содержащая водную дисперсию полимера, латекс, восковую эмульсию, пенетратор, которую вспенивают и наносят в пенообразном состоянии на субстрат [3].
Недостатком предложенной композиции является:
- сложность состава,
- неудовлетворительные показатели эстетических и эксплуатационных свойств волосяного покрова,
Технической задачей предлагаемого изобретения является оптимизация состава композиции, расширение спектра применения композиции, улучшение ее технологических свойств за счет придания субстрату блеска и снижение склонности к свойлачиванию волосяного покрова.
Поставленная задача достигается тем, что колористическая композиция включает следующие компоненты, в масс.%:
Продукты растворения коллагена (ПРК)
30-50
Декспантенол
5-15
Краситель кислотный
0.05-0.15
Вода
остальное
При этом компоненты состава вспенивают путем перемешивания в двухлопастной мешалке с частотой оборотов 4000-6000 в минуту, в течение 5-15 минут.
В качестве ПРК используют уксуснокислую дисперсию коллагена с сухим остатком 3%.
Декспантенол
R-2,4-дигидрокси-N-(3-гидроксипропил)-3,3-диметилбутанамид
В таблице 1 приведены варианты состава композиции
Таблица 1
Составы обрабатывающей композиции (в массовых процентах)
Варианты
1
2
3
ПРК
30
40
50
Декспантенол
5
10
15
Краситель кислотный
0,05
0,1
0,15
Вода
Остальное
Вспенивание
время, мин
5
10
15
Частота, об/мин
4000
5000
6000
Предложенная композиция имеет гомогенное пенообразное состояние, равномерно окрашена. Технологический эффект от применения композиции для обработки мехового полуфабриката иллюстрируют приведенные в таблице 2 показатели.
Полученную композицию наносят намазным способом на волосяной покров меха.
В таблице 2 приведены показатели качества полуфабриката, после обработки.
Показатели, приведенные в таблице, свидетельствуют о том, что данная обработка приводит:
- к получению яркого колористического эффекта;
- к увеличению стойкости волосяного покрова к истирающим воздействиям за счет нивелирования микродефектов;
- к снижению свойлачиваемости волосяного покрова
Предложенная композиция позволяет улучшить эстетические и колористические свойства, повысить блеск волосяного покрова, снизить склонность к свойлачиванию и тем самым способствовать сохранению теплозащитных свойств.
1. Есина Г.Ф., Санкин Л.Б. Отделка меха. Учеб. пособие для вузов. - М., Легпромбытиздат, 1994 - 208 с.
2. Шамарина Ю.С., Кухарчик М.М., Есина Г.Ф. Реологические свойства окрашенных дисперсий коллагена, используемых для меха // Кожевенно-обувная промышленность. - 1996. - №6. - с.28-29.
3. А.С. SU 1708855 1980 г. О.П. Титов, В.С. Думнов, В.И. Мельниченко, В.Г. Зюнькин, И.А. Еремина. Способ покрывного крашения кож.